(57)【特許請求の範囲】
【請求項１】
（Ａ）スチレン系樹脂、（Ｂ）ポリフェニレンエーテル系樹脂、（Ｃ）ポリエチレンワックス及び（Ｄ）オリゴマー型芳香族リン酸エステルを含むスチレン系樹脂組成物であって、ＩＥＣ１１２、３版に準拠して測定した耐トラッキング性が３５０Ｖ以上であるスチレン系樹脂組成物。
【請求項２】
（Ａ）スチレン系樹脂が、少なくともゴム変性スチレン系樹脂を含む請求項１記載のスチレン系樹脂組成物。
【請求項３】
ＡＳＴＭ  Ｄ４９５に準拠して測定した耐アーク性が１０秒以上である請求項１記載のスチレン系樹脂組成物。
【請求項４】
（Ｃ）ポリエチレンワックスの１４０℃での溶融粘度が、２００〜６００ｃｐｓである請求項１記載のスチレン系樹脂組成物。
【請求項５】
（Ａ）成分と（Ｂ）成分との割合が、（Ａ）／（Ｂ）＝７０／３０〜９５／５（重量比）である請求項１記載のスチレン系樹脂組成物。
【請求項６】
（Ａ）成分と（Ｂ）成分との割合が、（Ａ）／（Ｂ）＝８０／２０〜９５／５（重量比）である請求項１記載のスチレン系樹脂組成物。
【請求項７】
（Ａ）成分と（Ｂ）成分との合計１００重量部に対して、（Ｃ）成分の割合が０．１〜２重量部である請求項１記載のスチレン系樹脂組成物。
【請求項８】
（Ａ）成分と（Ｂ）成分との合計１００重量部に対して、（Ｄ）成分の割合が１〜５０重量部である請求項１記載のスチレン系樹脂組成物。
【請求項９】
（Ａ）少なくともゴム変性スチレン系樹脂を含むスチレン系樹脂と（Ｂ）ポリフェニレンエーテル系樹脂とを、（Ａ）／（Ｂ）＝８０／２０〜９５／５（重量比）の割合で含む樹脂組成物１００重量部に対して、（Ｃ）１４０℃での溶融粘度が２００〜６００ｃｐｓのポリエチレンワックス０．１〜１重量部及び（Ｄ）オリゴマー型芳香族リン酸エステル５〜２０重量部を含む請求項１記載のスチレン系樹脂組成物。
【請求項１０】
請求項１記載のスチレン系樹脂組成物を成形してなるトナーカートリッジ容器。
【発明の詳細な説明】
【０００１】
【発明の属する技術分野】
本発明は、スチレン系樹脂とポリフェニレンエーテル系樹脂とを主たる樹脂成分とし、離型性及び成形性に優れた樹脂組成物に関する。
【０００２】
【従来の技術】
スチレン系樹脂は、成形性、寸法安定性に優れることに加え、耐衝撃性、剛性、電気絶縁性に優れていることから、家電部品、ＯＡ機器部品を始めとする多岐の分野で使用されている。しかし、機械的性質や耐薬品性、耐熱性等については充分でなく、これらの点を改良するために、スチレン系樹脂とポリフェニレンエーテル系樹脂とを組み合わせることが行われている。また、これら混合樹脂にさらに難燃性を付与するために、種々の難燃剤が添加されている。
【０００３】
例えば、特開昭５５−１１８９５７号公報には、ポリフェニレンエーテル系樹脂とスチレン系樹脂との混合物にハロゲン含有芳香族リン化合物を配合した耐炎性組成物が開示されている。この組成物は金型に対する離型性及び成形性が充分でないため、成形効率を低下させる。
【０００４】
また、特開平４−１４９２６３号公報には、特定のゴム変性芳香族樹脂とポリフェニレンエーテル系樹脂との混合物に赤リン及び必要によりミネラルオイルを配合した難燃性樹脂組成物が開示され、特開平９−３２８５７２号公報では、特定の分子量のポリフェニレンエーテル系樹脂と熱可塑性樹脂との混合物に有機リン化合物及び必要により高級脂肪酸アミド化合物を配合した難燃性樹脂組成物が開示されている。しかし、これらの組成物においても離型性及び成形性と難燃性は充分ではないうえに、金型汚れが激しい。
【０００５】
このように、スチレン系樹脂とポリフェニレンエーテル系樹脂との両者を混合した樹脂系において、優れた離型性及び成形性を示す組成物は存在せず、さらに、高度な難燃性をも同時に満たす組成物は存在しなかった。
【０００６】
【発明が解決しようとする課題】
従って、本発明の目的は、スチレン系樹脂とポリフェニレンエーテル系樹脂とを主成分としながらも、離型性及び成形性に優れた樹脂組成物及びそれを成形してなるトナーカートリッジ容器を提供することにある。
【０００７】
本発明の第２の目的は、スチレン系樹脂とポリフェニレンエーテル系樹脂とを主成分とし、難燃性に優れた樹脂組成物及びそれを成形してなるトナーカートリッジ容器を提供することにある。
【０００８】
本発明の第３の目的は、スチレン系樹脂とポリフェニレンエーテル系樹脂とを主成分とし、放電による発火を軽減することができる樹脂組成物及びそれを成形してなるトナーカートリッジ容器を提供することにある。
【０００９】
【課題を解決するための手段】
本発明者らは、前記目的を達成するため鋭意検討した結果、スチレン系樹脂とポリフェニレンエーテル系樹脂とを主成分とする樹脂組成物に特定のワックスを配合すると、離型性及び成形性に優れた前記樹脂組成物が得られることを見出し、本発明を完成した。
【００１０】
すなわち、本発明のスチレン系樹脂組成物は、（Ａ）スチレン系樹脂、（Ｂ）ポリフェニレンエーテル系樹脂、及び（Ｃ）ポリオレフィン系ワックスを含む。また、本発明の難燃性スチレン系樹脂組成物は、前記（Ａ）、（Ｂ）、（Ｃ）成分と、（Ｄ）難燃剤とを組み合わせることにより構成できる。（Ａ）スチレン系樹脂は、少なくともゴム変性スチレン系樹脂を含んでよく、（Ｃ）ポリオレフィン系ワックスは、ポリエチレンワックス、好ましくは１４０℃での溶融粘度が２００〜６００ｃｐｓのポリエチレンワックスであってよい。（Ｄ）難燃剤には、リン系難燃剤、特にオリゴマー型芳香族リン酸エステルなどが含まれる。（Ａ）成分と（Ｂ）成分との割合は、（Ａ）／（Ｂ）＝７０／３０〜９５／５（重量比）、好ましくは（Ａ）／（Ｂ）＝８０／２０〜９５／５（重量比）程度であり、（Ａ）成分と（Ｂ）成分との合計１００重量部に対して、（Ｃ）成分の割合は０．１〜２重量部程度であり、（Ｄ）成分の割合は１〜５０重量部程度である。
【００１１】
さらに、本発明の難燃性スチレン系樹脂組成物は、（Ａ）少なくともゴム変性スチレン系樹脂を含むスチレン系樹脂と（Ｂ）ポリフェニレンエーテル系樹脂とを、（Ａ）／（Ｂ）＝８０／２０〜９５／５（重量比）の割合で含む樹脂組成物１００重量部に対して、（Ｃ）１４０℃での溶融粘度が２００〜６００ｃｐｓのポリエチレンワックス０．１〜１重量部程度及び（Ｄ）オリゴマー型芳香族リン酸エステル５〜２０重量部程度を含む。
【００１２】
本発明には、前記スチレン系樹脂組成物を成形してなるトナーカートリッジ容器も含まれる。
【００１３】
【発明の実施の形態】
本発明では、スチレン系樹脂と、ポリフェニレンエーテル系樹脂と、ポリオレフィン系ワックスとで樹脂組成物を構成することにより、離型性及び成形性を向上できる。さらに、難燃剤を配合することにより、難燃性にも優れた樹脂組成物となる。
【００１４】
［（Ａ）スチレン系樹脂］
スチレン系樹脂には、ポリスチレン系樹脂及びゴム変性スチレン系樹脂が含まれる。スチレン系樹脂は、単独で又は二種以上組み合わせて使用でき、少なくともゴム変性スチレン系樹脂で構成することが好ましい。
【００１５】
ポリスチレン系樹脂を形成するための芳香族ビニル単量体としては、例えば、スチレン、アルキル置換スチレン（例えばｏ−メチルスチレン、ｍ−メチルスチレン、ｐ−メチルスチレン等のビニルトルエン、ビニルキシレン、ｐ−エチルスチレン、ｐ−イソプロピルスチレン、ブチルスチレン、ｐ−ｔ−ブチルスチレン、２，４−ジメチルスチレン等）、ハロゲン置換スチレン（例えば、ｏ−クロロスチレン、ｐ−クロロスチレン、ｏ−ブロモスチレン等）、α位にアルキル基が置換したα−アルキル置換スチレン（例えば、α−メチルスチレン、α−エチルスチレン等）等が例示できる。これらの芳香族ビニル単量体は、単独で又は二種以上組み合わせて使用できる。これらの単量体のうち、通常、スチレン、ビニルトルエン、α−メチルスチレン等、特にスチレンが使用される。
【００１６】
ポリスチレン系樹脂は前記芳香族ビニル単量体と共重合可能な単量体との共重合体であってもよい。共重合可能な単量体としては、例えば、シアン化ビニル系単量体（例えば、アクリロニトリル、メタクリロニトリル等）、不飽和多価カルボン酸又はその酸無水物（例えば、マレイン酸、イタコン酸、シトラコン酸、無水マレイン酸、無水イタコン酸、無水シトラコン酸等）、イミド系単量体［例えば、Ｎ−アルキルマレイミド（例えば、Ｎ−メチルマレイミド、Ｎ−エチルマレイミド等）、Ｎ−シクロアルキルマレイミド（例えば、Ｎ−シクロヘキシルマレイミドなど）、Ｎ−アリールマレイミド（例えば、Ｎ−フェニルマレイミド、Ｎ−（２−メチルフェニル）マレイミド等）］、及びアクリル系単量体［例えば、（メタ）アクリル酸、（メタ）アクリル酸メチル、（メタ）アクリル酸エチル、（メタ）アクリル酸プロピル、 (メタ）アクリル酸ブチル、（メタ）アクリル酸アミル、（メタ）アクリル酸ヘキシル、（メタ）アクリル酸オクチル、（メタ）アクリル酸２−エチルへキシル、（メタ）アクリル酸ドデシル、（メタ）アクリル酸オクタデシル等の（メタ）アクリル酸Ｃ1-20アルキルエステル、（メタ）アクリル酸シクロへキシル、（メタ）アクリル酸フェニル、（メタ）アクリル酸ベンジル、（メタ）アクリル酸グリシジル、（メタ）アクリル酸２−ヒドロキシエチル、（メタ）２−ヒドロキシプロピル等］等が例示できる。これらの共重合可能な単量体は、単独で又は二種以上組み合わせて使用できる。全単量体中の共重合可能な単量体の使用量は、１〜５０重量％、好ましくは５〜４０重量％、さらに好ましくは８〜３０重量％程度の範囲から選択できる。
【００１７】
これらのポリスチレン系樹脂のうち、ポリスチレン（ＧＰＰＳ）；ポリ（α−メチルスチレン）；スチレン−アクリロニトリル共重合体（ＡＳ樹脂）；スチレン−無水マレイン酸共重合体（ＳＭＡ樹脂）等、特にＧＰＰＳが好ましい。
【００１８】
ゴム変性ポリスチレン系樹脂は、前記ポリスチレン系樹脂で構成されたマトリックス中にゴム状重合体が粒子状に分散した重合体であり、ブレンドや、共重合（グラフト重合、ブロック重合等）等によりポリスチレン系樹脂中にゴム状重合体を含有させることができる。好ましいゴム変性ポリスチレン系樹脂は、通常、ゴム状重合体の存在下、少なくとも芳香族ビニル単量体を含む単量体混合物を、慣用の方法（塊状重合、塊状懸濁重合、溶液重合、乳化重合等）で重合することにより得られるグラフト共重合体である。
【００１９】
ゴム状重合体としては、例えば、ジエン系ゴム［ポリブタジエン（低シス型又は高シス型ポリブタジエン）、ポリイソプレン、スチレン−ブタジエン共重合体、スチレン−イソプレン共重合体、ブタジエン−アクリロニトリル共重合体、イソブチレン−イソプレン共重合体、スチレン−イソブチレン−ブタジエン系共重合ゴム、ブタジエン−（メタ）アクリル酸エステル共重合体等］、エチレン−酢酸ビニル共重合体、アクリルゴム（ポリブチルアクリレートなど）、エチレン−α−オレフィン系共重合体［エチレン−プロピレンゴム（ＥＰＲ）など］、エチレン−α−オレフィン−ポリエン共重合体［エチレン−プロピレン−ジエンゴム（ＥＰＤＭ）など］、ウレタンゴム、シリコーンゴム、ブチルゴム、水添ジエン系ゴム（水素化スチレン−ブタジエン共重合体、水素化ブタジエン系重合体等）、エチレン系アイオノマー等が挙げられる。なお、上記共重合体はランダム又はブロック共重合体であってもよく、ブロック共重合体には、ＡＢ型、ＡＢＡ型、テーパー型、ラジアルテレブロック型の構造を有する共重合体等が含まれる。また、上記水素化ブタジエン系重合体には、上記ブロック共重合体の水素化物のほかに、スチレンブロックとスチレン−ブタジエンランダム共重合体のブロック体の水素化物、ポリブタジエン中の１,２−ビニル結合量が２０重量％以下のブロックと、１，２−ビニル結合量が２０重量％を超えるポリブタジエンブロックからなる重合体の水素化物等が含まれる。これらのゴム状重合体は、単独で又は二種以上組み合わせて使用できる。
【００２０】
好ましいゴム状重合体は、共役１，３−ジエン又はその誘導体の重合体、特にジエン系ゴム［ポリブタジエン（ブタジエンゴム）、イソプレンゴム、スチレン−ブタジエン共重合体等］である。
【００２１】
ゴム変性ポリスチレン系樹脂において、ゴム状重合体の含有量は、例えば、３〜８０重量％、好ましくは４〜７０重量％、特に好ましくは５〜５５重量％（例えば６〜６０重量％）程度である。
【００２２】
ポリスチレン系樹脂で構成されたマトリックス中に分散するゴム状重合体の形態は、特に制限されず、コア／シェル構造、オニオン構造、サラミ構造等を含んでいてもよい。分散相を構成するゴム状重合体の粒子径は、樹脂組成物の用途に応じて、例えば、体積平均粒子径０．０５〜３０μｍ、好ましくは０．１〜１０μｍ、さらに好ましくは０．２〜７μｍ（特に０．５〜５μｍ）程度の範囲から選択できる。また、ゴム変性スチレン系樹脂のグラフト率は、５〜１５０％、好ましくは１０〜１５０％程度である。
【００２３】
これらのゴム変性スチレン系樹脂のうち、耐衝撃性ポリスチレン（ＨＩＰＳ）、スチレン−ブタジエン共重合体、スチレン−アクリロニトリル−ブタジエン共重合体（ＡＢＳ樹脂）、α−メチルスチレン変性ＡＢＳ樹脂、イミド変性ＡＢＳ樹脂等、特にＨＩＰＳが好ましい。
【００２４】
スチレン系樹脂（グラフト共重合体においてはマトリックスを構成するスチレン系樹脂）の重量平均分子量は、１０，０００〜１，０００，０００、好ましくは５０，０００〜５００，０００、さらに好ましくは１００，０００〜５００，０００程度である。
【００２５】
スチレン系樹脂は、ゴム変性スチレン系樹脂及びポリスチレン系樹脂で構成してもよく、その場合、両者の割合は、前者／後者＝９９／１〜５０／５０（重量比）、好ましくは９５／５〜６０／４０（重量比）、さらに好ましくは９０／１０〜７０／３０（重量比）程度である。ゴム変性スチレン系樹脂と組み合わせて使用されるポリスチレン系樹脂は、ゴム変性スチレン系樹脂のマトリックスを構成するスチレン系樹脂よりも小さな重量平均分子量、例えば、１０，０００〜５００，０００、好ましくは３０，０００〜３００，０００程度であってよい。
【００２６】
［（Ｂ）ポリフェニレンエーテル系樹脂］
ポリフェニレンエーテル系樹脂には、下記の一般式（Ｉ）及び／又は（II）で表される繰り返し単位を有する単独重合体又は共重合体が含まれる。これらのポリフェニレンエーテル系樹脂は単独で又は二種以上組み合わせて使用できる。
【００２７】
【化１】
0004451942.tif 000002
【００２８】
［式中、Ｒ1、Ｒ2、Ｒ3、Ｒ4、Ｒ5、Ｒ6はそれぞれ独立して炭素数１〜４のアルキル基（メチル、エチル、プロピル、ブチル、ｔ−ブチル基等）、アリール基（フェニル基など）又は水素原子を示す。ただし、Ｒ5、Ｒ6は同時に水素原子ではない］
ポリフェニレンエーテル系樹脂としては、単独重合体、例えば、ポリ（２，６−ジメチル−１，４−フェニレン）エーテル、ポリ（２−メチル−６−エチル−１，４−フェニレン）エーテル、ポリ（２，６−ジエチル−１，４−フェニレン）エーテル、ポリ（２−メチル−６−ｎ−プロピル−１，４−フェニレン）エーテル、ポリ（２−エチル−６−ｎ−プロピル−１，４−フェニレン）エーテル、ポリ（２，６−ジ−ｎ−プロピル−１，４−フェニレン）エーテル、ポリ（２−メチル−６−ｎ−ブチル−１，４−フェニレン）エーテル、ポリ（２−エチル−６−イソプロピル−１，４−フェニレン）エーテル、ポリ（２−メチル−６−ヒドロキシエチル−１，４−フェニレン）エーテル等のポリ（２，６−ジアルキル−１，４−フェニレン）エーテルが挙げられる。これら樹脂のうちポリ（２，６−ジメチル−１，４−フェニレン）エーテルが特に好ましい。
【００２９】
ポリフェニレンエーテル系共重合体としては、フェニレンエーテル構造を主たる単量単位とする共重合体が使用でき、前記単独重合体を形成する単量体（特に２，６−ジメチルフェノールなど）と他のフェノール類との共重合体、例えば、２，６−ジアルキルフェノール（特に、２，６−ジメチルフェノール）と、フェノール類（特に、２，３，６−トリメチルフェノール及びｏ−クレゾールから選択された少なくとも一種）との共重合体等が例示できる。
【００３０】
ポリフェニレンエーテル系樹脂の重量平均分子量は、２５，０００〜６０，０００、好ましくは３０，０００〜５５，０００、さらに好ましくは４０，０００〜５０，０００程度である。
【００３１】
（Ａ）スチレン系樹脂と（Ｂ）ポリフェニレンエーテル系樹脂との割合（重量比）は、（Ａ）／（Ｂ）＝７０／３０〜９５／５、好ましくは７５／２５〜９５／５、さらに好ましくは８０／２０〜９５／５（特に、８５／１５〜９５／５）程度である。
【００３２】
［（Ｃ）ポリオレフィン系ワックス］
スチレン系樹脂とポリフェニレンエーテル系樹脂とで構成された樹脂系にポリオレフィン系ワックスを組み合わせると、脂肪酸エステルなどの慣用の離型剤との組み合わせでは見られない、成形型に対する離型性、及び成形性を大きく改善できる。
【００３３】
ポリオレフィン系ワックスとしては、ポリエチレンワックス、ポリプロピレンワックス、オレフィン共重合体ワックス（例えば、エチレン共重合体ワックス）等が挙げられ、これらの部分酸化物又はこれらの混合物も含まれる。オレフィン共重合体には、例えば、オレフィン（エチレン、プロピレン、ブテン−１、ヘキセン−１、デセン−１、４−メチルブテン−１、４−メチルペンテン−１等のα−オレフィン等）の共重合体、これらのオレフィンと共重合可能なモノマー、例えば、不飽和カルボン酸又はその酸無水物［無水マレイン酸、（メタ）アクリル酸等］、（メタ）アクリル酸エステル［（メタ）アクリル酸メチル、（メタ）アクリル酸エチル等の（メタ）アクリル酸Ｃ1-6アルキルエステルなど］等の重合性モノマーとの共重合体等が挙げられる。また、これらの共重合体には、ランダム共重合体、ブロック共重合体、又はグラフト共重合体が含まれる。オレフィン共重合体ワックスは、通常、エチレンと、他のオレフィン及び重合性モノマーから選択された少なくとも一種のモノマーとの共重合体である。これらのポリオレフィン系ワックスのうち、ポリエチレンワックスが好ましい。なお、ポリオレフィン系ワックスは、線状又は分岐構造であってよい。
【００３４】
ポリオレフィン系ワックスの密度は、０．８６〜０．９８ｇ／ｃｃ程度であり、融点は、１００〜１６０℃程度である。特に、ポリエチレンワックスの密度は、０．８６〜０．９６ｇ／ｃｃ、好ましくは０．９０〜０．９５ｇ／ｃｃ、さらに好ましくは０．９２〜０．９６ｇ／ｃｃ程度であり、１４０℃での溶融粘度は、２００〜６００ｃｐｓ、好ましくは３００〜５５０ｃｐｓ、さらに好ましくは４００〜５００ｃｐｓ程度であり、融点は、１００〜１３０℃、好ましくは１０５〜１２５℃、さらに好ましくは１１０〜１２０℃程度であり、重量平均分子量は、１，０００〜１２，０００程度である。
【００３５】
ポリオレフィン系ワックスは慣用の方法で製造することができる。例えば、エチレン、又はエチレンと共重合性モノマーとを、開始剤の存在下重合させることにより得られる。
【００３６】
（Ｃ）ポリオレフィン系ワックスの割合は、（Ａ）成分と（Ｂ）成分との合計１００重量部に対して、０．０１〜５重量部、好ましくは０．１〜２重量部（例えば、０．２〜１．５重量部）、さらに好ましくは０．１〜１重量部（例えば、０．３〜１重量部）程度である。
【００３７】
［（Ｄ）難燃剤］
本発明の樹脂組成物は難燃剤を含んでいてもよい。難燃剤には、リン系難燃剤、ハロゲン系難燃剤、無機系難燃剤等が含まれ、これらの難燃剤は、単独で又は二種以上組み合わせて使用できる。
【００３８】
リン系難燃剤は、リン原子を有する化合物であれば特に制限されず、有機リン化合物（リン酸エステル、亜リン酸エステル、ホスフィン、ホスフィンオキシド、ビホスフィン、ホスホニウム塩、ホスフィン酸又はその塩等）、無機系リン酸塩等が含まれる。
【００３９】
有機リン化合物のうち、リン酸エステルとしては、例えば、脂肪族リン酸エステル［トリメチルホスフェート、トリエチルホスフェート、トリブチルホスフェート、トリ（２−エチルヘキシル）ホスフェート、トリブトキシエチルホスフェート、トリオレイルホスフェート、ジブチルホスフェート、モノブチルホスフェート、ジ（２−エチルヘキシル）ホスフェート、モノイソデシルホスフェート、２−アクリロイルオキシエチルアシッドホスフェート、２−メタクリロイルオキシエチルアシッドホスフェート、ジシクロペンチルハイポジフォスフェート等］、芳香族リン酸エステル［トリフェニルホスフェート、トリクレジルホスフェート、トリキシレニルホスフェート、トリス（イソプロピルフェニル）ホスフェート、トリス（ｏ−フェニルフェニル）ホスフェート、トリス（ｐ−フェニルフェニル）ホスフェート、トリナフチルホスフェート、クレジルジフェニルホスフェート、キシレニルジフェニルホスフェート、ジ（イソプロピルフェニル）フェニルホスフェート、ｏ−フェニルフェニルジクレジルホスフェート、ジピロカテコールハイポジフォスフェート等］、脂肪族−芳香族リン酸エステル［ジフェニル（２−エチルヘキシル）ホスフェート、ジフェニル−２−アクリロイルオキシエチルホスフェート、ジフェニル−２−メタクリロイルオキシエチルホスフェート、フェニルネオペンチルフォスフェート、ペンタエリスリトールジフェニルジフォスフェート、エチルピロカテコールフォスフェート等］等のリン酸エステル及びこれらの縮合物が挙げられる。
【００４０】
有機リン化合物のうち亜リン酸エステルには、上記リン酸エステルに対応する化合物、例えば、脂肪族ホスファイト［トリＣ1-18アルキルホスファイト、ジＣ4-10アルキルホスファイト、モノＣ4-10アルキルホスファイト等］、芳香族ホスファイト［トリＣ6-12アリールホスファイトなど］、脂肪族−芳香族ホスファイト［ジＣ6-12アリールモノＣ2-10アルキルホスファイトなど］、脂環式ホスファイト［水添ビスフェノールＡペンタエリスリトールホスファイトポリマーなど］等の亜リン酸エステル及びこれらの縮合物が含まれる。
【００４１】
有機リン化合物には、フォスフォネート（メチルネオペンチルフォスフォネートなど）、ホスフィンオキシド（トリフェニルホスフィンオキシド、トリクレジルホスフィンオキシド等）、ホスホン酸エステル（メタンホスホン酸ジフェニル、フェニルホスホン酸ジエチル等）等も含まれる。
【００４２】
これら有機リン化合物は単独で又は二種以上組み合わせて使用できる。
【００４３】
前記リン系難燃剤としての無機系リン酸塩には、例えば、ポリリン酸アンモニウム、赤リン等が含まれる。赤リンは予め表面が処理された赤リンであってもよい。赤リンの表面処理としては、金属水酸化物（水酸化マグネシウム、水酸化亜鉛、水酸化アルミニウム、水酸化チタン等）の被膜による被覆処理、上記金属水酸化物および熱硬化性樹脂の被膜による被覆処理、前記金属水酸化物の被膜と熱硬化性樹脂の被膜とで構成された複数層の被膜による被覆処理等が例示できる。
【００４４】
ハロゲン系難燃剤には、例えば、臭素原子及び／又は塩素原子（特に臭素原子）を含む有機化合物、例えば、ハロゲン化ビスフェノール類（テトラブロモビスフェノールＡなど）、ハロゲン化エポキシ樹脂（テトラブロモビスフェノールＡ型エポキシ樹脂オリゴマー、ブロム化ビスフェノール型フェノキシ樹脂等）、芳香族ハロゲン化合物（デカブロモジフェニルオキサイドなど）、ハロゲン化ポリカーボネート（ブロム化ビスフェノール系ポリカーボネートなど）、ハロゲン化芳香族ビニル系重合体（ブロム化ポリスチレン、ブロム化架橋ポリスチレン等）、ハロゲン化ポリフェニレンエーテル（ブロム化ポリフェニレンオキサイド、ポリジブロモフェニレンオキサイド、デカブロモジフェニルオキサイドビスフェノール縮合物等）、ハロゲン化シアヌレート樹脂、ハロゲン含有リン酸エステル等が挙げられる。
【００４５】
無機系難燃剤としては、種々の金属化合物、例えば、水酸化カルシウム、水酸化バリウム、水酸化ジルコニウム、水酸化マグネシウム、水酸化アルミニウム、ドロマイト、ハイドロタルサイト等の金属水酸化物、三酸化アンチモン、酸化スズ、酸化ジルコニウムなどの金属酸化物、塩基性であってもよい炭酸マグネシウム、炭酸亜鉛、炭酸カルシウム、炭酸バリウム等の金属炭酸塩、ホウ酸亜鉛、メタホウ酸亜鉛、メタホウ酸バリウム等の金属ホウ酸塩などが例示できる。これらの無機系難燃剤は単独で又は二種以上組み合わせて使用できる。
【００４６】
これらの難燃剤のうち、リン系難燃剤が好ましい。リン系難燃剤の中でも、リン酸エステル、特にオリゴマー型芳香族リン酸エステルが好ましい。オリゴマー型芳香族リン酸エステルには、例えば、下記の一般式(III）で表される化合物が含まれる。
【００４７】
【化２】
0004451942.tif 000003
【００４８】
（式中、Ｒ7、Ｒ8、Ｒ9及びＲ10は互いに独立して、置換されていてもよいアリール基を表す。Ｘは２価以上の芳香族基を表し、ｎは０以上の整数である）。
【００４９】
上記式において、アリール基としては、例えば、フェニル基、ナフチル基等が挙げられ、フェニル基が好ましい。また、アリール基の置換基としては、例えば、アルキル基、ヒドロキシル基、アルコキシル基、アルキルチオ基等が挙げられ、Ｃ1-4アルキル基（特に、メチル基）が好ましい。なお、アルキル基は、複数個（例えば、２個）置換されていてもよい。
【００５０】
また、２価以上の芳香族基とは、芳香族化合物から、炭素原子に結合している水素原子の一個以上を除いてできる２価以上の基を意味する。例えば、置換されていてもよいフェニレン基、多核フェノール類（例えば、ビスフェノール類）から誘導されるものが挙げられ、２以上の遊離原子価の相対的位置は任意である。有機基Ｘに対応する特に好ましい化合物として、ヒドロキノン、レゾルシノール、ビス（４−ヒドロキシフェニル）メタン、２，２−ビス（４−ヒドロキシフェニル）プロパン［ビスフェノールＡ］、ジヒドロキシジフェニル、ｐ，ｐ′−ジヒドロキシジフェニルスルホン、ジヒドロキシナフタレン、ビス（４−ヒドロキシフェニル）サルファイド、ビス（４−ヒドロキシフェニル）スルホン、ビス（４−ヒドロキシフェニル）ケトン、ビス（４−ヒドルキシフェニル)エーテル等が挙げられる。
【００５１】
上記式中のｎはリン酸エステルの縮合度を表す。オリゴマー型リン酸エステルは一般的には縮合度の違ったリン酸エステルの混合物であるので縮合度の平均値で表示されている場合が多く、ｎの平均値は５以下の場合が一般的であり、好ましくは０．５〜３、より好ましくは０．７〜２程度である。
【００５２】
オリゴマー型芳香族リン酸エステルとしては、例えば、レゾルシノールビス（ジフェニルホスフェート）、レゾルシノールビス（ジクレジルホスフェート）、レゾルシノールビス（ジキシレニルホスフェート）、レゾルシノールビス（ジ−２，６−ジメチルフェニルホスフェート）、ハイドロキノンビス（ジフェニルホスフェート）、ハイドロキノンビス（ジクレジルホスフェート）、ハイドロキノンビス（ジキシレニルホスフェート）、ハイドロキノンビス（ジ−２，６−ジメチルフェニルホスフェート）、ビスフェノールＡビス（ジフェニルホスフェート）、ビスフェノールＡビス（ジクレジルホスフェート）、ビスフェノールＡビス（ジキシレニルホスフェート）、ビスフェノールＡビス（ジ−２，６−ジメチルフェニルホスフェート）等のビスホスフェートやポリホスフェートオリゴマー等が挙げられる。
【００５３】
（Ｄ）難燃剤の割合は、（Ａ）成分と（Ｂ）成分との合計１００重量部に対して、１〜５０重量部、好ましくは３〜３０重量部、さらに好ましくは５〜２０重量部程度である。
【００５４】
難燃剤（特にオリゴマー型芳香族リン酸エステルなどのリン酸エステル）を用いることにより、放電による発火を軽減することができ、例えば、ＩＥＣ１１２、３版に準拠して測定した耐トラッキング性は、３５０Ｖ以上、好ましくは４００Ｖ以上、さらに好ましくは４５０以上を示し、ＡＳＴＭ  Ｄ４９５に準拠して測定した耐アーク性は、１０秒以上、好ましくは１２秒以上を示す。
【００５５】
［その他の添加剤］
本発明のスチレン系樹脂組成物は、必要に応じて、他の熱可塑性樹脂（アクリル系樹脂、オレフィン系樹脂、ビニル系樹脂、ポリアミド系樹脂、ポリエステル系樹脂、ポリアセタール系樹脂、熱可塑性ポリウレタン系樹脂、ポリエーテル系樹脂、ポリケトン系樹脂等）、難燃助剤、ドリッピング防止剤（フッ素系樹脂など）、充填剤（ガラス繊維、炭素繊維、金属フィラー等）、流動性改良剤、安定剤（酸化防止剤、紫外線吸収剤、耐光安定剤、熱安定剤等）、補強剤、帯電防止剤、滑剤、離型剤、耐衝撃改良剤、補強剤、色相改良剤、着色剤、可塑剤、相溶化剤、分散剤、発泡剤、抗菌剤等を含んでいてもよい。これらの添加剤は、単独で又は二種以上組み合わせて使用できる。
【００５６】
［製造方法］
本発明のスチレン系樹脂組成物は、所定量の各成分を、例えば、ヘンシェルミキサー、タンブラーミキサー、ニーダーなどの慣用の混合機を用いて乾式又は湿式で混合して調製してもよい。樹脂組成物は、通常、前記混合機で予備混合した後、押出し機で混練したり、加熱ロールやバンバリーミキサーなどの混練機で溶融混練して調製する場合が多い。溶融混練は、各成分に応じた適当な条件、例えば、１５０〜２５０℃程度の温度で行なうことができる。
【００５７】
このようにして得られるスチレン系樹脂組成物は、射出成形、押出成形、真空成形、異型成形、発泡成形、インジェクションプレス、プレス成形、ブロー成形、ガス注入成形等によって各種成形品に成形することができる。また、本発明のスチレン系樹脂組成物は、成形型に対する離型性に優れ、成形可能範囲の幅も広いため、成形サイクルを短縮できると同時に、安定かつ効率よく成形できる。
【００５８】
本発明のスチレン系樹脂組成物は、広範囲の用途、例えば、ＯＡ・家電機器分野、電気・電子分野、通信機器分野、サニタリー分野、自動車分野、家具・建材等の住宅関連分野、雑貨分野等の各パーツ、ハウジング、シャーシ等に使用することができるが、これらの用途のうち、ＯＡ機器部品、特にトナーカートリッジ容器の成形材料として有用である。
【００５９】
【発明の効果】
本発明のスチレン系樹脂組成物は、スチレン系樹脂と、ポリフェニレンエーテル系樹脂と、ポリオレフィン系ワックスとを組み合わせているため、離型性及び成形性に優れる。また、さらに難燃剤を含むスチレン系樹脂組成物は、高度な難燃性を有する。特に、リン酸エステルを含むスチレン系樹脂組成物は、放電による発火を軽減することができる。
【００６０】
【実施例】
以下に実施例を挙げて本発明をさらに具体的に説明する。しかし、本発明はこれらの実施例により何ら限定されるものではない。なお、以下の例において、部及び％は重量基準である。
【００６１】
実施例１〜６、参考例１及び比較例１〜４
表１及び表２に示した配合で２軸押出機を使用して２３０℃で溶融混練し、ペレット化した。このようにして得たペレットを充分乾燥した後、射出成形にてテストピースを作成し以下の方法により評価した。結果を表１及び表２に示す。
【００６２】
［アイゾット衝撃強度（ＩＳ）］
ＡＳＴＭ  Ｄ  ２５６に準拠し、アイゾット衝撃強度を測定した。
【００６３】
［荷重タワミ温度（ＨＤＴ）］
ＡＳＴＭ  Ｄ  ６４８に準拠し、荷重１８．６ｋｇ／ｃｍ2で測定した。
【００６４】
［離型性］
テストピース用金型を使用して離型性評価を行った。射出成形における成形条件は、シリンダー温度２１０℃、金型温度６０℃、及び射出時間１５秒は一定とし、射出圧力と冷却時間を変化させて離型性を評価した。
【００６５】
ａ）射出圧力
冷却時間を２０秒と固定し、射出圧力をショートショットの状態から離型不良の状態になるまで徐々に上げていく。このとき、射出が可能となる最小射出圧力と射出が不可能となる最大射出圧力を測定し、射出可能な圧力範囲を求めた。射出可能な圧力範囲が広いほど、離型性が良い。
【００６６】
ｂ）冷却時間
ショートショットにならない最低の射出圧力を射出圧力１とし、ゲージ圧力が射出圧力１の時のゲージ圧力プラス５ｋｇ／ｃｍ2となるような射出圧力（射出圧力２）に設定し、冷却時間を２０秒から離型不良の状態になるまで徐々に減少させていく。このとき、離型不良の状態となる冷却時間を最短冷却時間とした。最短冷却時間が短くなるほど、離型性は良い。
【００６７】
［燃焼性］
ＵＬ−９４試験法に準拠し、１．３ｍｍ厚みのテストピースを使用して評価した。
【００６８】
［放電燃焼性］
１／８インチ厚みのテストピースを２３±２℃、５０±５ＲＨ、雰囲気下で４８時間調節し、耐トラッキング性と耐アーク性によって評価した。
【００６９】
ａ）耐トラッキング性
０．１％の塩化アンモニウム溶液を５０滴滴下させて、材料の上にトラッキングを発生させる電圧の高さであり、ＩＥＣ１１２、３版に準拠して測定した。
【００７０】
ｂ）耐アーク性
高電圧低電流特性による間欠的なアークを発生させ、表面上の導通路の形成に対する材料の抵抗の秒数であり、ＡＳＴＭ  Ｄ  ４９５に準拠して測定した。
【００７１】
［実施例、比較例で使用した成分］
（Ａ）スチレン系樹脂
・ＨＩＰＳ：東洋スチレン（株）製、Ｈ５３Ｃ
・ＧＰＰＳ：東洋スチレン（株）製、＃１０
（Ｂ）ポリフェニレンエーテル系樹脂
・ポリ（２，６−ジメチル−１，４−フェニレン）エーテル（ＰＰＥ）：三菱エンジニアリングプラスチック（株）製、ＹＰＸ１００Ｆ、Ｍｗ４８，０００
（Ｃ）ポリオレフィン系ワックス
・ポリエチレンワックス：アライドシグナル社製、Ａ−Ｃ９Ａ、１４０℃での溶融粘度４５０ｃｐｓ、密度０．９３ｇ／ｃｃ
（Ｄ）難燃剤
・リン系難燃剤１［１，３−フェニレンビス（ジ−２，６−ジメチルフェニルホスフェート）］：大八化学工業（株）製、ＰＸ−２００
・リン系難燃剤２［１，３−フェニレンビス（ジフェニルホスフェート）］：大八化学工業（株）製、ＣＲ−７３３Ｓ
・ハロゲン系難燃剤：アルベマール社製、ＳＡＹＴＥＸ８０１０
その他の添加剤
・モンタン酸エステル：クリアントジャパン（株）製、ＥＴ１３２
・ステアリン酸エステル１：日本油脂（株）製、Ｈ−４７６
・ステアリン酸エステル２：日本油脂（株）製、Ｈ−４７６Ｄ
【００７２】
【表１】
0004451942.tif 000004
【００７３】
表１の結果より、ポリエチレンワックスの代わりに、脂肪酸エステルを使用した場合は、離型性が向上しないことがわかる。
【００７４】
【表２】
0004451942.tif 000005
【００７５】
表２の結果より、ＨＩＰＳにＧＰＰＳを少量配合し、かつポリフェニレンエーテルの配合を少量に抑えること、また、さらにオリゴマー型芳香族リン酸エステルを用いることによっても、放電燃焼性に優れることがわかる。